(57)【要約】【課題】色変換フィルター内のマトリクス中での蛍光色素の安定性を向上させるとともに、画質の低下を引き起こすダークエリア、ダークスポットの発生を低減できる色変換フィルター基板の提供。【解決手段】透明な支持基板と、少なくとも２種のフィルターを独立して配列したカラーフィルターと、少なくとも１種の色変換フィルターとを含み、前記少なくとも１種の色変換フィルターは、マトリクス内に、第１ナノポーラスシリカと第２ナノポーラスシリカとが分散されており、前記第１ナノポーラスシリカには、ある波長の光を吸収し、吸収した波長と異なる波長を含む光を出力する色素が担持されており、前記第２ナノポーラスシリカには、前記色素が担持されていないこと特徴とする色変換フィルター基板。【選択図】図１
2007207578.tif 000002
【特許請求の範囲】
【請求項１】
透明な支持基板と、それぞれ異なる波長域の光を透過する、少なくとも２種のフィルターを独立して配列したカラーフィルターと、ある波長の光を吸収し、吸収波長と異なる波長を含む光を出力する、少なくとも１種の色変換フィルターとを含む色変換フィルター基板であって、
前記少なくとも１種の色変換フィルターは、マトリクス内に、平均孔径３〜１０ｎｍの細孔を有する第１ナノポーラスシリカと、前記第１ナノポーラスシリカとは別異の第２ナノポーラスシリカとが分散されており、前記第１ナノポーラスシリカには、ある波長の光を吸収し、吸収した波長と異なる波長を含む光を出力する色素が担持されており、前記第２ナノポーラスシリカには、前記色素が担持されていないことを特徴とする色変換フィルター基板。
【請求項２】
前記第２ナノポーラスシリカの平均孔径が３ｎｍ以下であることを特徴とする請求項１に記載の色変換フィルター基板。
【請求項３】
前記マトリクスが、シロキサン結合を有するストレート型または樹脂変性型のシリコーンポリマーであることを特徴とする請求項１または２に記載の色変換フィルター基板。
【請求項４】
前記色素が、少なくとも１種のローダミン染料であることを特徴とする請求項１〜３のいずれかに記載の色変換フィルター基板。
【請求項５】
請求項１〜４のいずれかに記載の色変換フィルター基板上に、少なくとも、第１電極、有機発光体および第２電極が順次積層され、前記有機発光体が有機発光層を含むことを特徴とする多色発光デバイス。
【請求項６】
請求項１〜４のいずれかに記載の色変換フィルター基板と、支持基板上に少なくとも第１電極、有機発光体および第２電極が順次積層されている有機発光素子とを貼り合わせて形成され、前記有機発光体が有機発光層を含むことを特徴とする多色発光デバイス。
【請求項７】
前記色変換フィルター基板の最上層に保護層を具えるとともに、前記保護層上にガスバリア層を具え、前記保護層はシリカからなることを特徴とする請求項５または６に記載の多色発光デバイス。
【請求項８】
前記保護層が、平均孔径３ｎｍ以下のナノポーラスシリカをさらに含むことを特徴とする請求項７に記載の多色発光デバイス。
【発明の詳細な説明】
【技術分野】
【０００１】
本発明は多色表示を可能とする色変換フィルター基板および色変換フィルター基板を用いた多色発光デバイスに関する。該色変換フィルター基板を用いた多色発光デバイスは、イメージセンサー、パーソナルコンピューター、ワードプロセッサー、テレビ、オーディオ、ビデオ、カーナビゲーション、電話機、携帯端末ならびに産業用計測器等の表示などに使用することが可能である。
【背景技術】
【０００２】
電界発光素子を用いたフルカラーディスプレイの作製方式としては、電界をかけることにより赤・青・緑にそれぞれ発光する素子を配列する「３色発光方式」、および、白色の発光を、カラーフィルターでカットし、赤・青・緑を表現する「カラーフィルター方式」、さらに、近紫外光、青色光、青緑色光または白色光を吸収し、波長分布変換を行って可視光域の光を発光する色変換色素をフィルターに用いる「色変換方式」が提案されている。
【０００３】
なかでも、色変換方式は高い色再現性・効率を実現でき、また、３色発光方式と異なり、電界発光素子は単色でよいことから大画面化の難易度が低いことが言われており、次世代ディスプレイの候補として有望視されている。
【０００４】
ディスプレイとして必要な要件としては、高い色再現性・効率に加え、高い安定性が挙げられる。しかしながら、特許文献１に記載されているように、有機蛍光色素を高分子樹脂へ分散させた色変換フィルターにおいては、色素を励起する波長の光照射に伴い、蛍光輝度が低下することが知られている。これは、励起状態にある色素が蛍光を発し、基底状態へと変化するのではなく、高分子樹脂成分と反応し、機能を失活することが原因と推定される。
【０００５】
特許文献２では、ローダミン色素へ立体障害基を導入し、耐光性の向上を達成している。しかしながら、立体障害基を導入した色素においても、樹脂との反応を完全に防止することはできない。このため、大画面ＴＶのように、数万時間の耐久性を要求される用途に対し、十分な耐久性を有する色変換フィルターが実現できていないのが現状である。
【０００６】
特許文献３では、色素を有機または無機の微粒子に含ませて有機バインダー樹脂（マトリクス）に分散させる構成が開示されている。この構成によれば、蛍光色素間の会合が少なく、濃度消光が低減され、安定した蛍光変換能を有するとともに、耐熱性および耐光性が改善される。しかしながら、有機微粒子を使用した場合は、有機微粒子とマトリクスである有機バインダー樹脂との反応を十分防止することができず、数万時間の要求耐久性は実現できていない。また、酸化チタン、酸化ケイ素（シリカ）、酸化アルミニウムなどの無機微粒子を使用した場合には、有機バインダー樹脂に色素が溶け出すなど、色素を効率よく微粒子に担持させることが困難であった。
【０００７】
特許文献４では、シリカ系無機多孔質体の細孔内に、無機系緑色蛍光体である酸化亜鉛微粒子を内包する構成が記載されている。しかしながら、本文献においては、無機蛍光体にＥＬ用色変換フィルターの赤色蛍光体として有用なものは開示されていない。特に、この赤色蛍光体は、濃度消光に伴う失活が特に起こり易いため、その開発は重要である。また、これまでに、例えば、シリカ系無機多孔質体の細孔内に内包できる赤色蛍光体は報告されていない。
【０００８】
また、上記無機蛍光体は一般に酸化物系または窒化物系の材料を焼成して、径数ミクロンの粒子とすることから、その粒径が大き過ぎて塗膜が困難である。このため、無機蛍光体は、有機ＥＬ用色変換フィルターには容易に適用できない。特許文献４では、酸化亜鉛をそのままシリカ系無機多孔質体に導入できず、イオンの形で一旦導入し、それを大気中で焼結している。これは酸化亜鉛に特有の方法であり、有機ＥＬ用色変換フィルターには適用できない製法である。
【０００９】
さらに、色変換フィルターにおいては、通常、塗膜はスピンコートなどのウェットプロセスにより形成される。このため、色変換フィルターにはある量の水分が内在している。この水分が有機発光体に到達して、有機発光体中のダークエリア、ダークスポットの発生の原因となることに鑑み、色変換フィルターと有機発光体との間に、ＳｉＯｘなどのガスバリア膜を適用することが検討されている。しかしながら、このような構成によっても、色変換フィルターに内在する水分の上記影響を完全に排除することはできず、１００時間以上の長時間にわたって水分を封じ込めるまでには至っていない。
【００１０】
一方、特許文献５および特許文献６には、孔径（細孔直径）１〜１０ｎｍ、比表面積３００〜１０００ｍ２／ｇのシリカゲルを吸湿剤として用いることが開示されている。しかしながら、このシリカゲルの利用目的は、周囲の雰囲気中の湿度調節である。
【００１１】
【特許文献１】特許第２７９５９３２号公報
【特許文献２】特開２０００−４４８２４号公報
【特許文献３】特開２０００−２１２５５４号公報
【特許文献４】特開２００３−２０１４７３号公報
【特許文献５】特開２００３−２０１１１３号公報
【特許文献６】特開平０９−０７１４１０号公報
【特許文献７】特開平０６−０２４８６７号公報
【特許文献８】特開平０６−０３４８１２号公報
【特許文献９】特開平０７−２２５３１４号公報
【特許文献１０】特開平０９−０３１３３３号公報
【特許文献１１】特開昭６０−１４５９０３号公報
【発明の開示】
【発明が解決しようとする課題】
【００１２】
上述したように、ウェットプロセスで塗膜した色変換フィルターには、ある量の水分が内在しており、この水分が色素を担持したシリカ粒子内に吸着すると、該色素の蛍光強度が低下する。また、この水分が有機発光体に到達すると、上述したように、有機発光体中のダークエリア、ダークスポットの発生の原因となる。これらの問題については十分に解決されていないのが現状である。
【００１３】
本発明の課題は、特定範囲の平均孔径を有するシリカ微粒子に有機系蛍光体、特に、ローダミン系などの赤色蛍光体を担持して、色素の安定化向上を図った色変換フィルター基板において、色素が担持されたシリカ粒子内への水分の影響を抑止した色変換フィルター基板を提供することにある。また、本発明の課題は、該基板を用いることにより、上記水分の有機発光体への到達を抑止することにより、画質の低下を引き起こすダークエリア、ダークスポットの発生を低減した多色発光デバイスを提供することにある。
【課題を解決するための手段】
【００１４】
本発明者らは、色変換フィルター内のマトリクス中の蛍光色素の安定性向上を目的として、マトリクスに、特定範囲の平均孔径、即ち、色素を好適に担持可能な平均孔径を有するナノポーラスシリカを分散させることを見出した。
【００１５】
次に、本発明者らは、上記のような知見の下、色素を担持したナノポーラスシリカへの水分の吸着を抑止してマトリクス中の蛍光色素の安定性をさらに向上させることのできる色変換フィルター基板を得ること、および、色変換フィルター内で発生した水分の有機発光体への到達を抑止して画質の低下を引き起こすダークエリア、ダークスポットの発生を低減できる多色発光デバイスを得ることを目的として、鋭意検討を重ねた。その結果、ナノポーラスシリカの特徴の１つである中空内壁の表面積は、シリカ粒子を粉砕して粒子径を所定範囲とすることを考慮した場合に細孔が比較的作り易い平均孔径が３ｎｍ以下の場合であっても、１５００ｍ２／ｇ以上と十分広く、表面積が数百ｍ２／ｇであるシリカゲルなどの他の材料よりも水分吸着能は桁違いに大きいという知見を得た。このため、上記した色素を担持するナノポーラスシリカとは別異の（例えば、平均孔径が３ｎｍ以下の）ナノポーラスシリカを色変換フィルターのマトリクス内に分散させることにより、色素を担持したナノポーラスシリカへの水分の影響を抑止することができる色変換フィルター基板、および、有機発光体への水分の影響を抑止することができる多色発光デバイスが得られるとの結論に達した。
【００１６】
それによれば、本発明の課題は、透明な支持基板と、それぞれ異なる波長域の光を透過する、少なくとも２種のフィルターを独立して配列したカラーフィルターと、ある波長の光を吸収し、吸収波長と異なる波長を含む光を出力する、少なくとも１種の色変換フィルターとを含む色変換フィルター基板であって、前記少なくとも１種の色変換フィルターは、マトリクス内に、平均孔径３〜１０ｎｍの細孔を有する第１ナノポーラスシリカと、前記第１ナノポーラスシリカとは別異の第２ナノポーラスシリカとが分散されており、前記第１ナノポーラスシリカには、ある波長の光を吸収し、吸収した波長と異なる波長を含む光を出力する色素が担持されており、前記第２ナノポーラスシリカには、前記色素が担持されていないこと特徴とする色変換フィルター基とすることによって、解決される。
【００１７】
このような色変換フィルター基板においては、前記第２ナノポーラスシリカの平均孔径が３ｎｍ以下であること、また、前記マトリクスがシロキサン結合を有するストレート型または樹脂変性型のシリコーンポリマーであること、さらに、前記色素が、少なくとも１種のローダミン染料であることが望ましい。即ち、ローダミン系のような赤色蛍光体を用いた場合には、色変換フィルターの耐光性を低下させる主要因である、励起状態の色素とマトリクスとの反応を高い確率で抑止し、耐久性を向上させることができる。
【００１８】
また、本発明の課題は、前記色変換フィルター基板上に、少なくとも、第１電極、有機発光体および第２電極が順次積層され、前記有機発光体が有機発光層を含むことを特徴とする多色発光デバイスとすること、また、前記色変換フィルター基板上と、持基板上に少なくとも第１電極、有機発光体および第２電極が順次積層されている有機発光素子とを貼り合わせて形成され、前記有機発光体が有機発光層を含むことを特徴とする多色発光デバイスとすることによって、解決される。このような多色発光デバイスは、高精細で超寿命を実現することができる。
【００１９】
このような多色発光デバイスにおいては、前記色変換フィルター基板の最上層に保護層を具えるとともに、前記保護層上にガスバリア層を具え、前記保護層はシリカからなることが望ましく、該保護層が平均孔径３ｎｍ以下のナノポーラスシリカを含むことがさらに望ましい。
【発明の効果】
【００２０】
以上によれば、色素担持用のナノポーラスシリカと水分吸着用のナノポーラスシリカを用いることにより、光の照射に伴う蛍光強度の低下を抑制する色変換フィルター基板を提供することができる。加えて、本発明の色変換フィルター基板を用いることにより、特に、上記水分吸着用のナノポーラスシリカの働きによって、画質の低下を引き起こすダークエリア、ダークスポットの発生を低減できる、駆動耐久性に優れた多色発光デバイスを提供することが可能となる。
【発明を実施するための最良の形態】
【００２１】
図１は本発明の色変換フィルター基板の一実施例の断面概略図であり、３色のうち、２色を色変換フィルターを通じて出力する際の例である。図１に示す色変換フィルター基板は、透明な支持基板１上に、赤色カラーフィルター２、緑色カラーフィルター４および青色変換フィルター６が別個独立に形成されており、赤色カラーフィルター２および緑色カラーフィルター４上には、それぞれ対応する色の、赤色変換フィルター３および緑色変換フィルター５が形成されている。さらに、これらの構成要素１〜６上には、該構成要素２〜６を取り囲むように保護層７が形成されている。
【００２２】
また、図２は本発明の色変換フィルター基板の一実施例の断面概略図であり、１色のみ色変換フィルターを通じて出力する際の例である。図２に示す色変換フィルター基板は、透明な支持基板１上に、赤色カラーフィルター２、緑色カラーフィルター４および青色変換フィルター６が別個独立に形成されており、赤色カラーフィルター２上には対応する色の、赤色変換フィルター３が形成されている。さらに、これらの構成要素１〜４，６上には、該構成要素２〜４，６を取り囲むように保護層７が形成されている。
【００２３】
さらに、図３，４は図１に示す色変換フィルター基板を用いた多色発光デバイスの一実施例の断面概略図である。
【００２４】
図３に示す多色発光デバイスは、図１に示す色変換フィルター基板の保護層７上に、第１電極８、有機発光体９および第２電極１０を順次積層したものである。有機発光体９は、保護層７上に形成されるとともに、第１電極８を取り囲むように形成されている。これに対し、図４に示す多色発光デバイスは、図１に示す色変換フィルター基板と、別個の支持基板１１上に、第１電極１２、有機発光体１３、第２電極１４を順次積層した有機発光素子とを、保護層７と第２電極１４とを対向させた状態で貼り合わせたものである。有機発光体１３は、支持基板１１上に形成されるとともに、第１電極１２を取り囲むように形成されている。  
以下、各構成要素について実施形態を説明する。
【００２５】
［透明な支持基板１］
図１および図２において、透明な支持基板１は可視光透過率に優れ、また、色変換フィルター基板および多色発光デバイスの形成プロセスにおいて、色変換フィルター基板あるいは多色発光デバイスの性能低下を引き起こさないものであればよく、例としてはガラス基板、各種プラスチック基板、または各種フィルム等が挙げられる。
【００２６】
［カラーフィルター２，４，６］
本発明の色変換フィルター基板では、異なる波長域の光を透過させる少なくとも２種類のカラーフィルターが、それぞれ独立して配置される。図１および図２では、３種のカラーフィルター２，４，６を示し、それらは、互いに異なる波長域の光を透過させるカラーフィルターである。例えば、カラーフィルター２は赤色領域の光を透過するものとし、カラーフィルター４は緑色領域の光を透過するものとし、カラーフィルター６は青色領域の光を透過するものとすることができる。各色のカラーフィルター２，４，６は、有機発光体から発せられた光または後述の色変換フィルターにおいて異なる波長に変換された光の色純度を向上させるための層である。カラーフィルターは液晶ディスプレイをはじめとした、ディスプレイ用途のものが適用でき、一般的には顔料を高分子バインダー中へ分散したものである。
【００２７】
［色変換フィルター３，５］
本発明の色変換フィルター基板においては、少なくとも１種の色変換フィルターを含む。本発明における色変換フィルターでは、ある波長域の光を吸収し、吸収した波長と異なる波長の発光を行う物質（蛍光色素のようなもの）を第１ナノポーラスシリカに担持した状態でマトリクス中に分散させている。また、本発明の色変換フィルターでは、上記第１ナノポーラスシリカとは別異の第２ナノポーラスシリカを水分吸着用の物質としてマトリクス中に分散させている。本発明においては、色変換フィルターのマトリクスは、ストレート型シリコーンポリマー、もしくはシリコーンポリマーと有機高分子樹脂のハイブリッド材料（樹脂変性型シリコーンポリマー）であることが望ましい。
【００２８】
色変換フィルター３と色変換フィルター５は、それぞれ、入射する光の一部を吸収し、異なる波長の光を発光する機能を有するものであり、例えば、色変換フィルター３を、青から青緑色を吸収して赤色光を放出する赤色変換フィルターとし、色変換フィルター５を、青から青緑色を吸収して緑色光を放出する緑色変換フィルターとすることができる。
【００２９】
色変換フィルターはカラーフィルター上に積層することが望ましい（例えば、図１における赤色カラーフィルター２上に赤色変換フィルター３を積層する）。また、青から青緑色光を発する発光部と組み合わせてフルカラー表示を行うことが所望されている場合、図１に示すように赤色カラーフィルター２上の赤色変換フィルター３、および緑色カラーフィルター４上の緑色変換フィルター５の両方を用いることが望ましい。あるいはまた、青緑色光を発する発光部と組み合わせてフルカラー表示を行うことが所望され、該発光部が十分な量の緑色成分を含む場合には、図２に示すように、赤色カラーフィルター２上に赤色変換フィルター３を配設するのみとし、緑色変換フィルターを用いない構成としてもよい。
【００３０】
（色変換色素）
有機発光体から発せられる青色から青緑色領域の光を吸収して、赤色領域の蛍光を発する蛍光色素としては、例えばローダミンＢ、ローダミン６Ｇ、ローダミン３Ｂ、ローダミン１０１、ローダミン１１０、スルホローダミン、ベーシックバイオレット１１、ベーシックレッド２などのローダミン系色素、シアニン系色素、１−エチル−２−〔４−（ｐ−ジメチルアミノフェニル）−１，３−ブタジエニル〕−ピリジニウム−パークロレート（ピリジン１）などのピリジン系色素、あるいはオキサジン系色素などが挙げられる。さらに、各種染料（直接染料、酸性染料、塩基性染料、分散染料など）も蛍光性があれば使用することができる。
【００３１】
また、有機発光体から発せられる青色ないし青緑色領域の光を吸収して、緑色領域の蛍光を発する蛍光色素としては、例えば３−（２’−ベンゾチアゾリル）−７−ジエチルアミノクマリン（クマリン６）、３−（２’−ベンゾイミダゾリル）−７−ジエチルアミノクマリン（クマリン７）、３−（２’−Ｎ−メチルベンゾイミダゾリル）−７−ジエチルアミノクマリン（クマリン３０）、２，３，５，６−１Ｈ，４Ｈ−テトラヒドロ−８−トリフルオロメチルキノリジン（９，９ａ，１−ｇｈ）クマリン（クマリン１５３）などのクマリン系色素、あるいはクマリン色素系染料であるベーシックイエロー５１、さらにはソルベントイエロー１１、ソルベントイエロー１１６などのナフタルイミド系色素などが挙げられる。さらに、各種染料（直接染料、酸性染料、塩基性染料、分散染料など）も蛍光性があれば使用することができる。
【００３２】
（ナノポーラスシリカ）
ナノポーラスシリカとは、例えば、特許文献７に開示されている、ナノポーラスシリカを使用することができる。当該耐熱性層状ナノポーラスシリカは、結晶性層状ケイ酸塩の板状のシート層が複数積層し、隣接する上記シート層の層間がシロキサン結合による結合点において縮幅し、該結合点の間においては拡幅して微孔を形成しているハニカム状多孔構造の層状ナノポーラスシリカである。
【００３３】
このナノポーラスシリカは、その孔径が数ｎｍ〜数１０ｎｍと微細であり、比表面積は１０００ｍ２／ｇ以上であるという特徴を有する。このような物質はメソ多孔体と呼ばれ、タンパク質などの大きな生体分子を収めるのに適当な大きさの細孔を有する。そのハニカムの壁の部分はシリカで形成されており、細孔は空洞である。このハニカム構造は、製造過程の途中で混在させている界面活性剤の自己組織化の性質により形成できるもので、界面活性剤の分子長を調整することで細孔の大きさを２ｎｍ〜１０ｎｍ程度まで制御できる。
【００３４】
特許文献７に記載の製法に従えば、水溶液中でハニカム構造を形成し得る界面活性剤を鋳型として、ハニカム構造のナノポーラスシリカを調製し、得られたナノポーラスシリカに含まれる界面活性剤を溶剤により除去する。このような製法により、最終的には界面活性剤は取り除かれ、シリカの壁だけが残る。
【００３５】
このようなナノポーラスシリカについては、既にいくつかの酵素タンパク質、葉緑素などを細孔中に閉じ込めることにより、機能を保ったまま安定化できることが報告されている。しかしながら、ローダミン系色素を含む有機ＥＬ用色変換フィルターに応用した例はない。
【００３６】
上記ナノポーラスシリカの細孔にローダミン系色素を担持する場合には、担持量は細孔の孔径に依存する。即ち、担持量は、平均孔径が３ｎｍ以上、好ましくは平均孔径が４ｎｍから６ｎｍである場合に大きい。平均孔径が３ｎｍ以上の場合には、例えば、平均孔径が１．５ｎｍである場合の１０倍の担持量が得られる。従って、ローダミン系色素を担持するナノポーラスシリカには、平均孔径が３ｎｍ以上のナノポーラスシリカを用いることが有利である。なお、上述したとおり、平均孔径が１０ｎｍ以下の場合には、色素の担持態様を均一化することができるため、平均孔径の上限値は１０ｎｍとする。
【００３７】
一方、本発明の最大の課題は、色変換フィルターに内在する水分の影響を抑止すること、つまり、色素が担持されたシリカ粒子内への該水分の到達を抑止して色素の安定化をさらに図ること、および、有機発光素子への該水分の到達を抑止して画質の低下を引き起こすダークエリア、ダークスポットの発生を低減することである。この課題を解決するため、本発明では、色変換フィルター内に水分吸着用のナノポーラスシリカを分散させる。具体的には、水分吸着用のナノポーラスシリカとして、平均孔径が３ｎｍ以下のものをマトリクスの全重量に対して１０〜３０重量％混入する。後述するように、シリカ粒子をマトリクスに導入する際には、シリカの粒径を２００〜４００ｎｍとする。このような条件下では、シリカの平均孔径は、例えば３ｎｍ以下のような比較的小径とすることが好適である。
【００３８】
以上に示すように、本発明では、ローダミン系色素等を担持するためのナノポーラスシリカとしては、平均孔径が３〜１０ｎｍのものを使用する一方、色変換フィルター内の水分を吸着するためのナノポーラスシリカとしては、例えば、平均孔径が３ｎｍ以下のものを使用する。このように異なる平均孔径のシリカを使用するにあたり、それらの平均孔径は、窒素吸着測定によって確認することができる。
【００３９】
なお、ナノポーラスシリカは焼結体であるため、その粒径は数μｍ程度である。この粒径の焼結体をそのまま（後述する）マトリクスに分散させたのでは、粒径が大き過ぎるため、マトリクス中での分散が容易でなくなるだけでなく、色変換フィルターの塗膜形成が困難となる。しかしながら、色変換フィルターに用いる際に、ナノポーラスシリカをあまり細かく粉砕すると色素担持能力が低下する。従って、ナノポーラスシリカを実際に作製してマトリクスに分散させるに当たっては、色変換色素を担持させる前に焼結体を粉砕してその粒径を２００〜４００ｎｍとする。
【００４０】
（溶媒）
次に、平均孔径が３〜１０ｎｍのナノポーラスシリカにローダミン系色素を担持する際に使用する溶媒について説明する。発明者らは、ローダミン系色素を、色素溶解性溶媒を用いて、ナノポーラスシリカの細孔内に導入し、その内壁に吸着させることができ、特に、エタノール、ｔ−ブタノール、アセトン、アセトニトリル、水と１−プロパノールの混合溶液などを用いた場合に、十分な担持量とそれによる優れた蛍光強度を達成することができるとの知見を得た。
【００４１】
（マトリクス）
マトリクスとしては、種々のシリコーンポリマーおよびそれに代替可能なものであればいかなるものも使用することができる。特に、これらの中でも、ストレート型シリコーンポリマー、および変性樹脂型シリコーンポリマーを用いることが望ましいので、以下においては、これらについて述べる。
【００４２】
ストレート型シリコーンポリマーとは、有効成分がシリコーンのみからなるもので、他のシリコーン製品と同様に（−Ｓｉ−Ｏ−Ｓｉ−）結合を主鎖とし、メチル基などのアルキル基またはフェニル基などの芳香族基を側鎖に持つ。硬化後は非常に架橋密度の高い、三次元架橋構造を形成し、固い皮膜を形成する等の利点を有する。
【００４３】
ストレート型シリコーンポリマーは、下式（IV）に示すようなシラン誘導体を単量体として脱水縮重合させたもので、分岐状構造をとる。ここで、単量体（IV）中に、３官能単位体（ｎ＝１の場合）、４官能単位体（ｎ＝０の場合）を多く含むことによって、分岐状構造を発達させ、架橋密度を向上させることができる。  
ＸｎＳｉ（ＯＲ）４−ｎ    （IV）
式中、Ｘはメチル基またはフェニル基を表し、Ｒは水素原子、アルキル基、アリール基、または置換基を有してもよいアリール基を表す。式（IV）の単量体にＸおよびＲが複数存在する場合、ＸとＲは、それぞれ同一であっても、異なってもよい。ｎ＝０〜２の整数、好適にはｎ＝１〜２が望ましい。一般的にｎが小さくなれば、架橋部位が増え、硬度も増す。
【００４４】
得られるストレート型シリコーンポリマーは、下式（I）、（II）および／または（III）の構成単位を含むポリマーである（式中、Ｒ１〜Ｒ３は、それぞれアルキル基またはフェニル基である）。ストレート型シリコーンポリマーは、式（I）〜（III）の複数種類の構成単位を含んでいてもよい。
【００４５】
【化１】
2007207578.tif 000003
【００４６】
Ｒ１〜Ｒ３がメチル基であるメチルシリコーン系ポリマーは、Ｘがメチル基である式（IV）の単量体から形成されるポリマーである。メチルシリコーン系ポリマーは、単量体（IV）中のＳｉ−ＯＲが加水分解されて得られるシラノール基Ｓｉ−ＯＨを多量に含むことができ、水−アルコールに親和性を有する。そのようなメチルシリコーン系ポリマーは、溶液中でシリカゾルまたはアルミナゾルを組み合わせることにより極めて硬い皮膜を形成し、ハードコート剤としてプラスチックの表面硬質化に使用されている。Ｒ１〜Ｒ３がフェニル基であるフェニルシリコーン系ポリマーは、Ｘがフェニル基である式（IV）の単量体から形成されるポリマーであり、メチルシリコーン系ポリマーに比べて優れた皮膜強度を有する。
【００４７】
上記のストレート型シリコーン樹脂の具体例としては、ＫＰ−８５、ＫＰ−６４、Ｘ−１２−２２０６、Ｘ−１２−２３９６、Ｘ−１２−２３９７（信越化学工業株式会社製）、ＳＨ８０４、ＳＨ８０５、ＳＨ８０６Ａ、ＳＨ８４０、ＳＲ２４００（東レ・ダウ・コーニング・シリコーン株式会社製）などがあるが、これらに限定されるものではない。
【００４８】
次に、樹脂変性型シリコーンポリマーについて述べる。一般的に、樹脂変性型シリコーンポリマーは、シリコーン架橋体と有機系樹脂とがブロック共重合またはグラフト共重合したもの、またはエーテル結合を介して重縮合したものである。より具体的には、−ＯＨ基、−ＣＯＯＨ基、−Ｏ−（エポキシ）基等の反応性官能基を有する有機系樹脂と、様々な分子量を持ち、比較的多くのシラノール基、メトキシ基などのアルコキシ基を有するシリコーン樹脂との反応生成物である。有機系樹脂として、アクリル樹脂、ウレタン樹脂、エポキシ樹脂、アルキド樹脂、ポリエステル樹脂、ポリスチレン樹脂、ポリアクリロニトリル樹脂、ポリカーボネート樹脂などを用いることができる。
【００４９】
樹脂変性型シリコーンポリマーは、シリコーン樹脂の持つすぐれた耐熱性、耐環境安定性に加えて、有機系樹脂の持つ柔軟性、密着性、耐水性、成膜性、電気絶縁性などの特性を併せ持つ有機−無機ハイブリッド材料として知られている。具体的には、イミド変性シリコーン樹脂（特許文献８参照）、シリコーン変性ポリエステル樹脂（特許文献９参照）などが提案されている。樹脂変性型シリコーンポリマーは、イオン性染料および非イオン性染料の両方に対して適合性を有するマトリクスとして有用である。但し、有機系樹脂は励起状態の色素と反応し、色素機能を失活させることから、その添加量は最低限に留めるべきである。具体的には、該ポリマーの全重量を基準とする固形分比率で５重量％〜３０重量％程度が好ましい。
【００５０】
樹脂変性型シリコーンポリマーの一例としては、アルコキシシリル基を有する単量体を用いて有機系樹脂を作製した後に、該アルコキシシリル基を前述の式（IV）の単量体と反応させることによって、樹脂変性型シリコーンポリマーを形成することもできる。ここで、該アルコキシシリル基は、１〜３個のアルコキシ基を有するものであってもよい。
【００５１】
あるいはまた、一般的には、シランカップリング剤と称される、下式（V）で表される構造を有するシラン化合物を用いることで、有機と無機のハイブリッド化を簡便に行うこともできる。  
ＹｎＳｉ（ＯＲ）４−ｎ      （V）
ここで、Ｙは、メルカプト基、アジド基、アミノ基、エポキシ基、アクリル基、メタクリル基、アクリロキシ基、メタクリロキシ基などの有機系樹脂と反応可能な置換基を有する有機基であり、Ｒは水素原子、アルキル基、アリール基、または置換基を有してもよいアリール基を表す。ｎは１〜３の整数を示し、好ましくは２〜３である。最初に有機系樹脂と式（V）のシラン化合物とをＹ上の置換基において反応させ、次に式（V）に由来するＳｉ−ＯＲ基によってシリコーン樹脂と結合可能となる。
【００５２】
これらの式（V）の構造を有するシラン化合物の一例として、例えば、ＳＨ６０２０、ＳＺ６０３０、ＳＨ６０４０、ＳＺ６０７５（東レ・ダウ・コーニング・シリコーン株式会社製）など、数社で製品化されているものを使用することもできるが、これらに限定されるものではない。
【００５３】
上記の樹脂変性型シリコーンポリマーの具体例としては、ＳＲ２１０７、ＳＲ２１１５、ＳＲ２１４５（東レ・ダウ・コーニング・シリコーン株式会社製）などがあるが、これらに限定されるものではない。
【００５４】
［保護層７］
保護層７は、その名の通りに色変換フィルターを保護する目的、および膜面の平滑化を目的に配設されるものである。保護層７は、光透過性に富む材料から形成され、かつ色変換フィルターを劣化させることのないプロセスを選択して配設する必要がある。また、保護層７の上面に無機ガスバリア膜または電極として用いられる透明導電膜等を形成する場合、保護層７には、さらにスパッタ耐性も要求されることとなる。
【００５５】
前述の通り、保護層７は平滑化の目的も併せ持つため、一般的には塗布法で形成される。その際、適用可能な材料としては、光硬化性または光熱併用型硬化性樹脂を、光および／または熱処理して、ラジカル種またはイオン種を発生させて重合または架橋させ、不溶不融化させたものが一般的である。また、該光硬化性または光熱併用型硬化性樹脂は、硬化をする前は有機溶媒またはアルカリ溶液に可溶性であることが望ましい。
【００５６】
具体的に光硬化性または光熱併用型硬化性樹脂とは、その硬化後に、例えば、以下の（１）〜（４）に示すものとなる樹脂である。  
（１）アクロイル基またはメタクロイル基を複数有するアクリル系多官能モノマーおよびオリゴマーと、光または熱重合開始剤からなる組成物膜を光または熱処理して、光ラジカルまたは熱ラジカルを発生させて重合させたもの  
（２）ポリビニル桂皮酸エステルと増感剤からなる組成物を光または熱処理により二量化させて架橋したもの  
（３）鎖状または環状オレフィンとビスアジドからなる組成物膜を光または熱処理によりナイトレンを発生させ、オレフィンと架橋させたもの  
（４）エポキシ基を有するモノマーと光酸発生剤からなる組成物膜を光または熱処理により、酸（カチオン）を発生させて重合させたもの  
特に硬化後に（１）に示すものとなる光硬化性又は光熱併用型硬化性樹脂が高精細でパターニングが可能であり、耐溶剤性、耐熱性等の信頼性の面でも好ましい。
【００５７】
その他、ポリカーボネート（ＰＣ）、ポリエチレンテレフタレート（ＰＥＴ）、ポリエーテルサルホン、ポリビニルブチラール、ポリフェニレンエーテル、ポリアミド、ポリエーテルイミド、ノルボルネン系樹脂、アクリル樹脂、メタクリル樹脂、イソブチレン無水マレイン酸共重合樹脂、環状オレフィン系等の熱可塑性樹脂；または、エポキシ樹脂、フェノール樹脂、ウレタン樹脂、アクリル樹脂、ビニルエステル樹脂、イミド系樹脂、ウレタン系樹脂、ユリア樹脂、メラミン樹脂等の熱硬化性樹脂を用いて保護層７を形成することができる。あるいはまた、色変換フィルターのマトリクス樹脂にも適用している、ストレート型シリコーンポリマー、あるいはポリスチレン、ポリアクリロニトリル、ポリカーボネート等と３官能性あるいは４官能性のアルコキシシランとから形成される樹脂変性型シリコーンポリマー等も利用することができる。
【００５８】
本発明の保護層としては、特に、ポリシラザンを用いて形成されるシリカ膜であることが好ましい。ポリシラザンは、Ｓｉ、Ｎ、Ｈから構成されているが、大気中の水分と反応して、Ｓｉ、Ｏから構成されるシリカ（ＳｉＯ２）へ変化する。
【００５９】
これらポリシラザンは、例えば、特許文献１０および１１に記載されているようなものなどがあり、このようなポリシラザンを本発明におけるポリシラザンとして使用することができる。ポリシラザンは酸素存在下で分解し、窒素原子が酸素原子に置換してシリカが形成される。ポリシラザンから形成されるシリカは加水分解性シラン化合物から形成されるシリカに比較してより緻密である。例えば、ペルヒドロポリシラザンから形成されたシリカは、４官能性の加水分解性シラン化合物（例えば、テトラアルコキシシラン）から形成されたシリカに比較してより緻密であり、耐摩耗性等の表面特性において優れている。
【００６０】
ポリシラザンには、実質的に有機基を含まないポリシラザン（ペルヒドロポリシラザン）、アルコキシ基などの加水分解性基がケイ素原子に結合したポリシラザン、ケイ素原子または窒素原子にアルキル基などの有機基が結合しているポリシラザンなどがある。このようなポリシラザンは、ケイ素原子に加水分解性基が結合している場合は、硬化の際の加水分解反応によって実質的に有機基を含まないシリカを形成する。特に、ペルヒドロポリシラザンはその焼成温度の低さおよび焼成後の硬化被膜の緻密さの点で好ましい。
【００６１】
なお、保護層においても、色変換フィルターと同様に、画素中に含まれる水分吸着を目的として、例えば、平均孔径３ｎｍ以下の細孔を有するナノポーラスシリカを含ませることができる。保護層へのナノポーラスシリカの含有は、保護層の水分量の低下に効果があり、有機発光層におけるダークエリア、ダークスポットの発生をさらに低下することができる。
【００６２】
以上のような、本発明の色変換フィルター基板によれば、色素担持用のナノポーラスシリカと水分吸着用のナノポーラスシリカを用いることにより、光の照射に伴う蛍光強度の低下を抑制することができる。
【００６３】
以上は、図１および図２に示す色変換フィルター基板の構成要素についての説明であるが、以下に、これらの構成要素とともに用いられる、図３および図４に示す多色発光デバイスの構成要素について説明する。
【００６４】
［ガスバリア層］
本発明の色変換フィルター基板を、有機発光体と組み合わせる場合、色変換フィルターから発生する水分から有機発光体を守る目的で、保護層上面にガスバリア層（図示せず）を積層してもよい。ガスバリア層には、透明且つピンホールのない緻密な膜が求められ、例えばＳｉＯｘ、ＳｉＮｘ、ＳｉＮｘＯｙ、ＡｌＯｘ、ＴｉＯｘ、ＴａＯｘ、ＺｎＯｘ等の無機酸化物または無機窒化物等が使用できる。該ガスバリア層の形成方法としては特に制約はなく、スパッタ法、ＣＶＤ法、真空蒸着法、ディップ法等の慣用の手法を用いることができる。
【００６５】
［支持基板１１］
支持基板としては、ガラスやプラスチックなどからなる絶縁性基板、または、半導電性または導電性基板に絶縁性の薄膜を形成した基板を用いることができる。あるいはまた、ポリオレフィン、アクリル樹脂、ポリエステル樹脂またはポリイミド樹脂などから形成される可撓性フィルムを支持基板１１として使用することができる。
【００６６】
［有機発光体９，１３］
有機発光体は、図３，４に示すように、一対の電極（第１電極８，１２および第２電極１０，１４）の間に挾持されるものである。有機発光体は、少なくとも有機発光層を含み、必要に応じて正孔注入層、正孔輸送層、電子輸送層および／または電子注入層を介在させた構造を有している。あるいはまた、正孔の注入および輸送の両方の機能を有する正孔注入輸送層、電子の注入および輸送の両方の機能を有する電子注入輸送層を用いてもよい。具体的には、有機発光体はその両側に配置される陽極および陰極とともに、下記のような層構造からなるものが採用される。  
（１）陽極／有機発光層／陰極
（２）陽極／正孔注入層／有機発光層／陰極
（３）陽極／有機発光層／電子注入層／陰極
（４）陽極／正孔注入層／有機発光層／電子注入層／陰極
（５）陽極／正孔輸送層／有機発光層／電子注入層／陰極
（６）陽極／正孔注入層／正孔輸送層／有機発光層／電子注入層／陰極
（７）陽極／正孔注入層／正孔輸送層／有機発光層／電子輸送層／電子注入層／陰極
上記の層構成において、陽極および陰極の少なくとも一方は、該有機発光層の発する光の波長域において透明であることが望ましく、および透明である電極を通して光を発して、前記色変換フィルターまたはカラーフィルターに光を入射させる。当該技術において、陽極を透明にすることが容易であることが知られており、本発明においても第１電極８，１２を透明な陽極として、および第２電極１０，１４を陰極として用いることが望ましい。
【００６７】
上記各層の材料としては、公知のものが使用される。例えば、有機発光層として青色から青緑色の発光を得るためには、例えばベンゾチアゾール系、ベンゾイミダゾール系、ベンゾオキサゾール系などの蛍光増白剤、金属キレート化オキソニウム化合物、スチリルベンゼン系化合物、芳香族ジメチリディン系化合物などが好ましく使用される。
【００６８】
第１電極８，１２および第２電極１０，１４のパターンは、それぞれ平行なストライプ状をなし、該パターンが互いに交差するように形成されてもよい。その場合には、本発明の有機発光体はマトリクス駆動を行うことができ、すなわち、陽極の特定のストライプと、陰極の特定のストライプに電圧が印加された時に、それらのストライプが交差する部分において有機発光層９，１３が発光する。従って、第１電極８，１２および第２電極１０，１４の選択されたストライプに電圧を印加することによって、特定の色変換フィルターおよび／またはカラーフィルターが位置する部分のみを発光させることができる。
【００６９】
また、第１電極８，１２をストライプパターンを持たない一様な平面電極とし、および第２電極１０，１４を各画素に対応するようにパターニングしてもよい。その場合には、各画素に対応するスイッチング素子を設けて各画素に対応する第２電極１０，１４に１対１で接続して、いわゆるアクティブマトリクス駆動を行うことが可能になる。
【００７０】
以上のような、本発明の多色発光デバイスによれば、特に、色変換フィルター内で発生した水分の有機発光体への到達を抑止して、画質の低下を引き起こすダークエリア、ダークスポットの発生を低減することができる。
【実施例】
【００７１】
以下、本発明のパターニング法を適用した場合の１つの例を、図面に参照して説明する。以下に示す実施例１〜３および比較例１は、図１および図３に示す例に基づいて行われたものである。
【００７２】
［実施例１］
（カラーフィルター）
支持基板１であるコーニング社製1737ガラス上に、富士フィルムエレクトロニクスマテリアルズ（株）製ＣＲ7001、ＣＧ7001、ＣＢ7001を用い、フォトリソグラフ法にて、それぞれが重ならないように、幅０．１０ｍｍ、ピッチ０．３３ｍｍのストライプパターンを形成して、赤色カラーフィルター２、緑色カラーフィルター４、および青色カラーフィルター６を得た。各カラーフィルター２，４，６の膜厚は１．０μｍであった。さらに、青色カラーフィルター６であるＣＢ7001の上面にのみ、新日鐵化学製VPA100を用い、フォトリソグラフ法にて、厚み１０μｍ、幅０．１０ｍｍ、ピッチ０．３３ｍｍの透明なストライプパターンを形成した。これは、赤色・緑色の色変換フィルターが形成された際に、色ごとの膜厚差を生じないように形成するものである。
【００７３】
（緑色変換フィルター）
蛍光色素としてクマリン６（０．７重量部）を溶剤のプロピレングリコールモノエチルアセテート（ＰＧＭＥＡ）１２０重量部へ溶解させた。該溶液に対して１００重量部の新日鐵化学製VPA100を加えて溶解させ、塗布液を得た。この塗布液を用い、フォトリソグラフ法にて、緑色カラーフィルター４の上面へ、幅０．１ｍｍ、ピッチ０．３３ｍｍ、膜厚１０μｍのパターンを形成して、緑色変換フィルター５を得た。
【００７４】
（赤色変換フィルター）
平均孔径１．５ｎｍのポーラスシリコン（太陽化学株式会社製）および平均孔径４ｎｍのポーラスシリコン（太陽化学株式会社製）をそれぞれ用意し、これらを予め粉砕して、粒径を２００〜４００ｎｍの範囲とした。次いで、十分に脱気したｔ−ブタノールに、平均孔径１．５ｎｍのポーラスシリコンおよび平均孔径４ｎｍのポーラスシリコンを順次混入し、さらに、蛍光色素として、ローダミン６Ｇ（０．３重量部）およびベーシックバイオレット１１（０．３重量部）を導入した。その結果、大部分の色素は平均孔径４ｎｍのポーラスシリコンに担持させることができた。
【００７５】
このようにして得られた、２種類のポーラスシリコン含有溶液を、１００重量部の信越化学工業製シリコーンポリマーＫＰ８５４に加えて溶解させ、塗布液を得た。この塗布液を用い、スクリーン印刷法により、赤色カラーフィルター２の上面に、幅０．１ｍｍ、ピッチ０．３３ｍｍ、膜厚１０μｍのパターンを形成して、赤色変換フィルター３を得た。
【００７６】
（保護層の形成）
クラリアント社のペルヒドロポリシラザンＮＰ１１０を用い、スクリーン印刷法により、前記色変換フィルター３，５およびカラーフィルター６上面へ保護層７を形成した。保護層７の膜厚は５μｍとした。
【００７７】
（ガスバリア層の形成）
スパッタ法にて、０．５μｍのＳｉＯｘ膜からなるガスバリア層を得た。スパッタ装置はＲＦ−プレーナマグネトロン、ターゲットはＳｉＯ２を用いた。成膜時のスパッタガスはＡｒを使用した。形成時の基板温度は８０℃で行った。
【００７８】
（有機発光体の作製）
上記のようにして製造したフィルター部の上に、第１電極８（陽極）／有機発光体９（正孔注入層／正孔輸送層／有機発光層／電子注入層の４層）／第２電極１０（陰極）を順次形成して、多色発光デバイスを得た。詳細は以下のとおりである。
【００７９】
まず、フィルター部の最外層をなすガスバリア層の上面にスパッタ法にて透明電極（ＩＴＯ）を全面成膜した。ＩＴＯ上にレジスト剤（ＯＦＲＰ−８００」（商品名、東京応化製）を塗布した後、フォトリソグラフィー法にてパターニングを行い、それぞれの色の発光部（赤色、緑色、および青色）に位置する、幅０．０９４ｍｍ、ピッチ０．１０ｍｍ、膜厚１００ｎｍのストライプパターンからなる第１電極８（陽極）を得た。
【００８０】
次いで、第１電極８を形成した基板を抵抗加熱蒸着装置内に装着し、有機発光体を、真空を破らずに成膜した。有機発光体９は、正孔注入層、正孔輸送層、有機発光層、電子注入層の４層構成とした。成膜に際して真空槽内圧は１×１０-4Ｐａとした。正孔注入層は銅フタロシアニン（ＣｕＰｃ）を１００ｎｍ積層した。正孔輸送層は４，４’−ビス［Ｎ−（１−ナフチル）−Ｎ−フェニルアミノ］ビフェニル（α−ＮＰＤ）を２０ｎｍ積層した。有機発光層は４，４’−ビス（２，２’−ジフェニルビニル）ビフェニル（ＤＰＶＢｉ）を３０ｎｍ積層した。電子注入層はトリス（８−ヒドロキシキノリナト）アルミニウム（Ａｌｑ３）を２０ｎｍ積層した。
【００８１】
その後、真空を破ることなしに、第１電極８（ＩＴＯ）のラインと直交する幅０．３０ｍｍ、ピッチ０．３３ｍｍギャップのストライプパターンが得られるマスクを用いて、厚さ２００ｎｍのＭｇ／Ａｇ（１０：１の重量比率）層を堆積させ、第２電極１０（陰極）を形成した。
【００８２】
こうして得られた有機発光体をグローブボックス内乾燥窒素雰囲気（酸素および水分濃度ともに１０ｐｐｍ以下）下において、封止ガラス（図示せず）とＵＶ硬化接着剤を用いて封止し、多色発光デバイスを得た。
【００８３】
［実施例２］
実施例１の赤色変換フィルター形成時において、色素担持用の溶媒を、ｔ−ブタノールに代えて、水と１−プロパノールを１：８で混合した溶液とした以外は実施例１と同じ条件で多色発光デバイスを得た。
【００８４】
［実施例３］
実施例１の保護層の形成において、ペルヒドロポリシラザン１００重量部に、孔径１．５ｎｍのポーラスシリコンを２０重量部の割合で加えて溶解させ、塗布液を得たこと以外は、実施例１と同一の形成方法にて、多色発光デバイスを得た。
【００８５】
［比較例１］
蛍光色素として、ローダミン６Ｇ（０．３重量部）、ベーシックバイオレット１１（０．３重量部）を、１００重量部の新日鐵化学製VPA100へ加えて溶解させたものを塗布液とし、フォトリソグラフ法で赤色変換フィルターを形成した以外は、実施例１と同一の形成方法にて多色発光デバイスを得た。
【００８６】
［評価］
実施例１〜３および比較例１にて形成した多色発光デバイスを電流量一定にして駆動し、有機発光層の発光輝度１００ｃｄ／ｍ２相当の光を１０００時間（室温）照射した際の、ダークエリアおよびダークスポットの発生に起因する発光面積の低下率の、駆動時間依存性を評価した。
【００８７】
本発明の色変換フィルター基板を用いた実施例１〜３の多色発光デバイスは、発光素子のダークエリア、ダークスポットの発生による発光面積の低下率が５％以下であった。これに対し、比較例１では、上記発光面積の低下率が５０〜７０％であった。従って、本発明の構成の色変換フィルターを用いれば、ダークエリアおよびダークスポットの発生による発光面積の低下率を大幅に抑制できることが判る。これは、色変換フィルター内の水分量の低下により、ダークエリア、ダークスポットの発生が効果的に抑制された結果である。
【００８８】
以上によれば、色素を担持するナノポーラスシリカとは別異のナノポーラスシリカを別途色変換フィルターに含有させることで、画質の低下を引き起こすダークエリア、ダークスポットの発生を低減できる、駆動耐久性に優れた多色発光デバイスを提供することができる。
【図面の簡単な説明】
【００８９】
【図１】本発明の色変換フィルター基板（１画素分）の１つの実施形態を示す断面図である。
【図２】本発明の色変換フィルター基板（１画素分）の１つの実施形態を示す断面図である。
【図３】本発明の多色発光デバイス（１画素分）の１つの実施形態を示す断面図である。
【図４】本発明の多色発光デバイス（１画素分）の１つの実施形態を示す断面図である。
【符号の説明】
【００９０】
１  透明な支持基板
２  赤色カラーフィルター
３  赤色変換フィルター
４  緑色カラーフィルター
５  緑色変換フィルター
６  青色カラーフィルター
７  保護層
８，１２  第１電極
９，１３  有機発光体
１０，１４  第２電極
１１  支持基板
【図１】
2007207578.tif 000004
【図２】
2007207578.tif 000005
【図３】
2007207578.tif 000006
【図４】
2007207578.tif 000007